(57)【要約】  本発明は、公衆健康管理用途、レスキューサービス用途、患者輸送用途および療養施設用途において使用され得る保護材（１）に関する。本発明によれば、当該保護材は、細長平板型材であり、当該保護材は、網状組織強化ポリマー材料から作られたコア層（３）を少なくとも有する本体層（２）と、本体層（２）の上面に設けられかつ本体層の上面に少なくとも部分的に結合されている少なくとも１つの吸収性の繊維ベースの層（４）と、当該保護材における本体層の長手方向の外縁部に設けられかつ本体層（２）の上面に結合された縁部補強材（９）とを少なくとも含む、層状構造の形態である。さらに、本発明は、当該保護材の使用に関する。【選択図】図２
2014531992.tif 000002
【特許請求の範囲】
【請求項１】
保護材（１）において、前記保護材が、細長平板型材であり、前記保護材が、網状組織強化ポリマー材料から作られたコア層（３）を少なくとも有する本体層（２）と、前記本体層（２）の上面に設けられかつ前記本体層の上面に少なくとも部分的に結合された少なくとも１つの吸収性の繊維ベースの層（４）と、前記保護材における前記本体層の長手方向の外縁部に設けられかつ前記本体層（２）の上面に結合されている縁部補強材（９）とを少なくとも含む、層状構造の形態であることを特徴とする、保護材。
【請求項２】
請求項１に記載の保護材において、前記縁部補強材（９）が、織布から作られていることを特徴とする、保護材。
【請求項３】
請求項１または２に記載の保護材において、前記網状組織強化ポリマー材料が、互いに結合されて前記網状組織強化ポリマー材料を構成している網状組織強化材層およびポリマーフィルムを含むことを特徴とする、保護材。
【請求項４】
請求項１乃至３の何れか一項に記載の保護材において、前記本体層（２）が、摩擦を低減するために前記コア層（３）の下に設けられた下部層（６）を含むことを特徴とする、保護材。
【請求項５】
請求項１乃至４の何れか一項に記載の保護材において、前記下部層（６）が、不織布から作られていることを特徴とする、保護材。
【請求項６】
請求項１乃至５の何れか一項に記載の保護材において、前記繊維ベースの層（４）が、紙ベースの材料から作られていることを特徴とする、保護材。
【請求項７】
請求項１乃至６の何れか一項に記載の保護材において、前記繊維ベースの層（４）が、エアレイド紙から作られていることを特徴とする、保護材。
【請求項８】
請求項１乃至７の何れか一項に記載の保護材において、前記繊維ベースの層（４）が、吸収性物質を含むことを特徴とする、保護材。
【請求項９】
請求項１乃至８の何れか一項に記載の保護材において、前記保護材（１）が、少なくとも２つの繊維ベースの層（４ａ、４ｂ）を含むことを特徴とする、保護材。
【請求項１０】
請求項１乃至９の何れか一項に記載の保護材において、前記保護材（１）が、前記繊維ベースの層（４）の上面に設けられている上部層（７）を含むことを特徴とする、保護材。
【請求項１１】
請求項１乃至１０の何れか一項に記載の保護材において、前記保護材（１）が、握り（８）を含むことを特徴とする、保護材。
【請求項１２】
請求項１１に記載の保護材において、前記縁部補強材の領域内に開口を作製して前記握り（８）を設けることにより、前記握り（８）が前記縁部補強材（９）に関連して設けられていることを特徴とする、保護材。
【請求項１３】
請求項１乃至１２の何れか一項に記載の保護材において、前記繊維ベースの層（４）が、接着、積層および／またはヒートシールによって、前記本体層（２）に固定されることを特徴とする、保護材。
【請求項１４】
請求項１乃至１３の何れか一項に記載の保護材において、前記保護材（１）の厚さが、１．５ｍｍ未満であることを特徴とする、保護材。
【請求項１５】
保護材の使用において、請求項１乃至１４の何れか一項に記載の保護材が、公衆健康管理用途、レスキューサービス用途、患者輸送用途および／または療養施設用途において使用されることを特徴とする、使用。
【請求項１６】
請求項１５に記載の保護材の使用において、前記保護材が、台のためのカバーとして使用されることを特徴とする、使用。
【発明の詳細な説明】
【技術分野】
【０００１】
本発明は、例えば公衆健康管理用途、レスキューサービス用途、患者輸送用途および療養施設用途において使用され得る請求項１の前提部分に規定された保護材、ならびに請求項１５の前提部分に規定された保護材の使用に関する。
【背景技術】
【０００２】
公衆健康管理の分野において（例えば、病院、救急車および他の同様の用途において）保護用テキスタイルとして（例えば、ベッドカバーとして）使用される、プラスチックおよび布帛から作製された種々の保護材が、先行技術から知られている。使用される保護材に共通することは、それらが衛生的でかつ吸収性でなければならないということである。
【０００３】
布帛ベースの保護材は、次の使用のためにもう一度清浄になるように、使用後に必ず洗われる。問題となるのは、洗濯に出すための大規模な物流手配、ならびに輸送および洗濯にかかる費用である。加えて、布帛ベースの保護材の買い入れ価格は比較的高い。
【０００４】
プラスチックを含む公知の保護材における問題は、それらの不十分な吸収性である。
【０００５】
多くの公知の保護材における問題は、細菌が、当該材を通過するかまたは当該材に住み着いて、当該材から環境に容易に拡散してしまうことである。多くの場合、保護材は、十分な特異性を以っては殺菌され得ず、かつ十分に強力な殺菌剤を使用し得ない。さらに、洗濯可能な保護材は、（例えば、超細菌を除去するのに）十分に高い温度では洗濯され得ない。感染の拡散は問題であり、感染の拡散の防止および拡散によって生じる結果にはかなりの費用がかかる。
【０００６】
また、例えばヒトを１つの台から別の台に移動させるための、種々の移動材が、先行技術から知られている。
【０００７】
また、プラスチックベースの層を種々の材料と例えば当該材料を被覆するために組み合わせた、種々の層状材が、先行技術から知られている。
【０００８】
本発明の目的は、衛生的な、吸収性の、感染が無い、新規の種類の保護および移動材を開示することである。本発明の別の目的は、保護および移動用に設計された、汎用性のある保護および移動材を開示することである。
【発明の概要】
【０００９】
本発明に従う保護材およびその使用は、特許請求の範囲に開示されるものによって特徴付けられる。
【００１０】
本発明は、例えば公衆健康管理用途、レスキューサービス用途、患者輸送用途および療養施設用途において使用され得る、保護材に基づいている。本発明によれば、当該保護材は、細長平板型材であり、当該保護材は、網状組織強化ポリマー材料から作られたコア層を少なくとも有する本体層と、本体層の上面に設けられかつ本体層の上面に少なくとも部分的に結合された少なくとも１つの吸収性の繊維ベースの層と、当該保護材における本体層の長手方向の外縁部に好ましくは所定の幅だけ設けられかつ本体層の上面に結合された縁部補強材とを少なくとも含む、層状構造の形態である。好ましくは、繊維ベースの層は、本体層の上面に部分的にしか結合されておらず、好ましくは繊維ベースの層の長手方向の縁部でしか結合されていない。
【００１１】
本発明の基礎は、具体的には、吸収性で、流体不浸透性であり、衛生的である、使い捨ての保護および移動材であって、その使用が容易でたやすくかつその使用により感染の拡散を妨げることが可能になるものである。
【００１２】
この文脈において、保護材とは、種々の台を保護するためおよび１つの台から別の台に移動させるため（例えば、患者または犠牲者を移動させるため）の使用に適用可能な、任意の保護および移動材ならびに／または保護および移動製品をいう。この文脈において、保護材とは、本発明に従う層状構造を有しかつ吸収性があると同時に流体不浸透性でもある、任意の平板型材をいう。好ましくは、保護材は、ウェブ型またはシート型であり、所望の幅および所定の長さを有している。保護材は、公衆健康管理（例えば、病院およびヘルスケアセンターでのもの）、療養施設、高齢者介護施設、温泉療養所、患者輸送または同様の用途という種々の用途において使用され得る。
【００１３】
本発明の１つの実施形態において、保護材の厚さは１．５ｍｍ未満であり、１つの実施形態においては１ｍｍ未満であり、１つの実施形態においては０．１ｍｍ〜１．５ｍｍである。１つの実施形態において、保護材の全幅は、５０〜１１０ｃｍある。好ましくは、保護材の長さは、用途に応じて様々であり得る。保護材は、ロールとして提供され得、そのロールから、好適な長さの保護材片が、使用目的に応じて切断される。１つの実施形態において、保護材は、適当な大きさに切断された細長シート製品の形態で提供される。１つの実施形態において、保護材製品の長さは、１６０〜２３０ｃｍである。
【００１４】
本発明の１つの実施形態において、網状組織強化ポリマー材料は、（例えば、押出、積層または他の好適なやり方により）互いに結合されて一体化した網状組織強化ポリマー材料を構成している網状組織強化材層およびポリマーフィルムを含む。１つの実施形態において、網状組織強化材層は、ポリプロピレン、ポリエチレン、またはそれらの誘導体、またはそれらの組み合わせから作られている。１つの実施形態において、ポリマーフィルムは、ポリエチレン（例えば、ＨＤポリエチレン、ＬＤポリエチレン）、別のポリオレフィン（例えば、ポリプロピレン）、またはそれらの誘導体、またはそれらの組み合わせから作られている。
【００１５】
１つの実施形態において、網状組織強化材層および／またはポリマーフィルムは、ＨＤポリエチレン、ＬＤポリエチレン、ポリプロピレン、別の好適なポリオレフィン、または使用目的に適した別のポリマー、またはそれらの組み合わせを含む。１つの実施形態において、網状組織強化材層および／またはポリマーフィルムは、使用目的に適した任意のポリマーを含み得る。１つの実施形態において、網状組織強化材層および／またはポリマーフィルムは、使用目的に適したバイオポリマー（例えば、ポリ乳酸（ＰＬＡ））を含む。１つの実施形態において、網状組織強化材層および／またはポリマーフィルムは、リサイクルされたプラスチックから少なくとも部分的に作られている。また、網状組織強化材層および／またはポリマーフィルムは、繊維成分および／または好適な添加剤（例えば、ポリマー材料の特性を改善する添加剤）を含み得る。
【００１６】
１つの実施形態において、網状組織強化材層はポリプロピレン網状組織から作られかつポリマーフィルムはポリエチレンから作られており、これらの網状組織強化材層およびポリマーフィルムは、押出により互いに結合されて一体化した網状組織強化ポリマー材料を構成している。１つの実施形態において、網状組織強化材層およびポリマーフィルムは、種々のポリエチレンを含み得るポリエチレンベースの材料から作られている。
【００１７】
１つの実施形態において、網状組織強化ポリマー材料は、１００〜３００ｇ／ｍ２の面密度を有する。
【００１８】
当該網状組織強化ポリマー材料における主要な特徴は、良好な強度および耐久性である。
【００１９】
１つの実施形態において、本体層は、コア層の両面に積層された第２のポリマー材料層を含む。１つの実施形態において、本体層は、第２のポリマー材料の層を１つ含み、これは、１つの実施形態においてはコア層の下面に積層されており、別の実施形態においてはコア層の上面に、すなわちコア層と繊維ベースの層との間に積層されている。
【００２０】
１つの実施形態において、本体層の下面には、下部層が設けられている。１つの実施形態において、本体層は、摩擦を低減するために、好ましくは網状組織強化ポリマー材料の下面での摩擦を減じるために、コア層の下に設けられた下部層を含む。下部層は、パイル型層（例えば、ビスコースパイル型層）であり得る。代替的な実施形態において、下部層は、好適な材料から、パイル型表面なしで作られ得る。
【００２１】
本発明の１つの実施形態において、下部層は、不織布から作られている。１つの実施形態において、不織布は、ポリエチレン（例えば、ＬＤポリエチレン、ＨＤポリエチレンまたはそれらの組み合わせ）、別のポリオレフィン（例えば、ポリプロピレン）、またはそれらの誘導体、またはそれらの組み合わせから作られている。１つの実施形態において、不織布は、ポリプロピレンから作られている。１つの実施形態において、下部層は、第２のポリマー材料から作られている。
【００２２】
１つの実施形態において、第２のポリマー材料は、ＬＤポリエチレン、ＨＤポリエチレン、別の好適なポリオレフィン、または使用目的に適した別のポリマー、またはそれらの組み合わせを含む。１つの実施形態において、第２のポリマー材料は、使用目的に適した任意のポリマーを含み得る。１つの実施形態において、第２のポリマー材料は、主としてＬＤポリエチレンから作られている。１つの実施形態において、第２のポリマー材料は、使用目的に適したバイオポリマー（例えば、ＰＬＡ）を含む。１つの実施形態において、第２のポリマー材料は、リサイクルされたプラスチックから少なくとも部分的に作られている。また、第２のポリマー材料は、繊維成分および／または好適な添加剤（例えば、ポリマー材料の特性を改善する添加剤）を含み得る。
【００２３】
１つの実施形態において、下部層は、１００ｇ／ｍ２未満、好ましくは６０ｇ／ｍ２未満、より好ましくは４０〜６０ｇ／ｍ２の面密度を有する材料から作られている。
【００２４】
好ましくは、縁部補強材は、保護材およびその本体層の外縁部上にある連続ストリップである。あるいは、縁部補強材は、非連続的に外縁部に設けられ得る。縁部補強材が本体層の縁部に連続ストリップとして設けられる場合、それには１つまたは複数の握りが任意の場所に設けられ得る。また、連続ストリップは、容易に生産能率高くかつ費用効果高く製造され得る。
【００２５】
好ましくは、縁部補強材は、保護材の縁部を補強するために、本体層における上面の外縁部に、所望の幅だけ設けられる。好ましくは、縁部補強材は、強度が必要とされるところに特に設けられる。縁部補強材および繊維ベースの層は、例えばそれらの長手方向の縁部において互いに部分的に重なり合うように設けられ得る。これは、整然とした外観を与え、上から保護材を眺めた場合、本体層は見えないであろう。あるいは、縁部補強材および繊維ベースの層は、互いに重なり合わないような形で隣接して設けられる。縁部補強材および繊維ベースの層は、突合せ継手によって互いが設けられ得る。
【００２６】
本発明の１つの実施形態において、縁部補強材は、織布から作られている。１つの実施形態において、縁部補強材は、好ましくは交差織りの、織布材料から作られている。当該織布は、ポリプロピレン、ポリエチレンまたはそれらの組み合わせを含み得る。１つの実施形態において、縁部補強材は、交差織りしたポリプロピレンから作られている。縁部補強材における主要な特徴は、良好な剪断強さ、良好な引裂強さおよび／または良好な耐久性である。１つの実施形態において、縁部補強材は、（暗所でも）容易かつ迅速に見分けられるように、保護材の残りの部分と異なる色で設けられている。
【００２７】
縁部補強材は、例えば溶融、積層または接着による、それ自体公知の結合方法により、本体層の上面に結合され得る。
【００２８】
本発明の１つの実施形態において、繊維ベースの層は、紙ベースの材料から作られている。１つの実施形態において、繊維ベースの層は、およそ６０〜１５０ｇ／ｍ２、より好ましくは８０〜１２０ｇ／ｍ２の面密度を有する紙ベースの材料から形成されている。
【００２９】
繊維ベースの層は、それ自体公知の任意の紙ベースの材料を用いて形成され得る。この文脈において、紙とは、繊維ベースの原料および／またはリサイクルされた原料から作られた、任意の紙をいう。
【００３０】
本発明の１つの実施形態において、繊維ベースの層は、エアレイド紙から作られている。この文脈において、エアレイド紙とは、テキスタイル様材料または不織布型材料をいう。エアレイド紙は、フラフパルプ（ｆｌｕｆｆ  ｐｕｌｐ）から作られ得る。使用される原料は、長繊維軟材パルプであり得る。好ましくは、エアレイド紙は、非常に多孔質であるが、同時に強力でもある。
【００３１】
１つの実施形態において、繊維ベースの層は、フラフパルプならびにそれから作られる製品および製品誘導体から作られ得る。
【００３２】
１つの実施形態において、繊維ベースの層の幅は、本体層の幅よりも小さい。
【００３３】
好ましくは、繊維ベースの層の目的は、吸収性層として機能し、流体および分泌物を吸収して、その結果、好ましくは細菌も吸収することである。さらに、繊維ベースの層の目的は、柔らかさを当該材に付与することである。
【００３４】
１つの実施形態において、繊維ベースの層は、それの特性（例えば、吸収性）を改善するのに好適な添加剤を含む。１つの実施形態において、繊維ベースの層は、吸収性物質を含む。吸収性物質（すなわち、吸収剤）は、使用目的に適した任意の吸収剤、例えば、流体結合性薬品（例えば、流体結合性製紙用薬品（ｐａｐｅｒ  ｃｈｅｍｉｃａｌｓ））から選択され得る。１つの実施形態において、バイオベースの吸収剤が使用され得る。１つの実施形態において、超吸収剤が使用され得る。１つの好ましい超吸収剤は、アクリル酸のコポリマーでありかつカリウム塩である架橋アクリルアミドからなる。他の超吸収剤は、カルボキシメチルセルロース、カルボキシメチルセルロースの誘導体、または同様の化合物であり得る。吸収剤は、繊維ベースの層の材料に、これの製造段階の間に供給され得、かつ／または繊維ベースの層の完成材への吸収および／もしくは繊維ベースの層の表面への吸収により供給され得る。１つの実施形態において、特に保護材が移動台として使用される実施形態においては、保護材の縁部領域上に、吸収剤が備えられている。
【００３５】
１つの実施形態において、吸収性改善剤（例えば、界面活性剤）が、保護材において添加剤として使用される。
【００３６】
本発明の１つの実施形態において、保護材は、少なくとも２つの繊維ベースの層を含む。１つの実施形態において、それらの繊維ベースの層は、実質的に重ねて設けられている。１つの実施形態において、吸収剤が、それらの繊維ベースの層の間に備えられている。
【００３７】
１つの実施形態において、繊維ベースの層は、本体層に、長手方向の外縁部にて所望の幅だけ結合されているにすぎない。１つの実施形態において、この結合は、接着によって（例えば、接着剤の細長片を使って）、または積層もしくはヒートシールによって生成される。繊維ベースの層が全領域にわたって本体層に固定される場合、特にエアレイド紙の場合は、吸収性が著しく低下し得ることが分かった。
【００３８】
本発明の１つの実施形態において、保護材は、繊維ベースの層の上面または一番上の繊維ベースの層の上面に設けられた上部層を含む。好ましくは、上部層の目的は、心地よい感触の最上部層を提供することである。好ましい実施形態において、上部層は、濡れている時でさえも乾いた感じを患者に与える材料から作られている。１つの実施形態において、上部層の幅は、本体層の幅よりも小さい。
【００３９】
１つの実施形態において、上部層は、第３のポリマー材料から作られている。１つの実施形態において、第３のポリマー材料は、ポリプロピレン、ポリエチレンテレフタレート（ＰＥＴ）、別の好適なポリオレフィン、および使用目的に適した別のポリマー、およびそれらの組み合わせからなる群から選択される。さらに、使用目的に適した他のポリマー材料も使用され得る。１つの実施形態において、第３のポリマー材料は、使用目的に適したバイオポリマー（例えば、ＰＬＡ）を含む。１つの実施形態において、第３のポリマー材料は、リサイクルされたプラスチックから少なくとも部分的に作られている。第３のポリマー材料は、好適な添加剤および助剤を含み得る。
【００４０】
１つの実施形態において、上部層は、使用目的に適したテキスタイル型材料から作られている。
【００４１】
１つの実施形態において、上部層は、不織布から作られており、不織布は、ここでは編物ではない材料をいう。不織布は、織物に類似した、繊維からなる布帛材料であり得る。不織布は、ポリマーから作られた、編物でない材料であり得る。
【００４２】
１つの実施形態において、上部層は、第３のポリマー材料および不織布材料を含む。１つの実施形態において、不織布材料は、第３のポリマー材料で処理されている。
【００４３】
１つの実施形態において、繊維ベースの層は、別の層（例えば、本体層、第２の繊維ベースの層および／または上部層）に、熱によって固定される。本発明の１つの実施形態において、繊維ベースの層は、別の層（例えば、本体層、第２の繊維ベースの層および／または上部層）に、ヒートシールによって固定される。１つの実施形態において、繊維ベースの層は、別の層（例えば、本体層、第２の繊維ベースの層および／または上部層）に、接着によって固定される。
【００４４】
保護材は、それ自体公知のやり方によって生成され得る。製造において、異なる材料層が、ロールから繰り出され、好適なやり方で（例えば、接着、積層またはヒートシールにより）互いに長手方向に結合され、結果として生じた生成物が巻き取られる。１つの実施形態において、保護材は、それ自体公知のやり方で、下部層が本体層におけるコア層の下面に積層され、本体層の上面には縁部補強材および繊維ベースの層が設けられ、かつ繊維ベースの層の上面には上部層が設けられ得るような形で形成され、繊維ベースの層は、縁部にて、接着によって本体層に固定される。結果として生じたロールを、好適な大きさ（例えば、２．１ｍ）のシートを切り取るような形で製品にし得る。次いで、所望の裁断工程、切込工程および穿孔工程が実施される。そして最終的には、あらゆる可能なシート形成（ｓｈｅｅｔｉｎｇ）工程、折重ね工程、切断工程および／または包装工程が実施される。
【００４５】
１つの実施形態において、保護材は、用途と適合する大きさおよび形状で提供される。１つの実施形態において、保護材は、ロールの形態で提供され、そのロールから好適な大きさの保護材片が切り取られ得る。
【００４６】
１つの実施形態において、保護材の縁部には、例えば持ち上げるための、握り（例えば、手提げ）が設けられている。１つの実施形態において、握りには、より容易にかつ迅速に見分けられるように、全部または一部に明確に区別できる色が与えられている。１つの実施形態において、明確に区別できる色は、暗所でも見えるように、蛍光剤を含む。
【００４７】
本発明の１つの実施形態において、保護材は、縁部補強材の領域に開口を作製して握りを設けることにより縁部補強材に関連して設けられた握りを含む、または少なくとも１つの握りを提供するための少なくとも１つの開口を含む。握りは、縁部補強材の領域内に、好ましくは縁部補強材の中央に、長手方向に配置される。握りは、保護材における縁部補強材の領域内に、穿孔、切込みまたは切抜きにより作製される。開口は、切込み、切欠き開口、造形開口またはそれらの組み合わせであり得る。開口は、丸みのある角を有していてもよいし、開口は、角張っていてもよい。所望される場合は、補剛材、携帯手段または同様の付属品が、開口を通じて設けられ得る。好ましくは、各縁部補強材は、２つ以上の開口を含み、これらの開口は、互いに対して均等な間隔に配置されている。好ましい実施形態において、本体層の両方の縁部に配置された２つの縁部補強材の開口は、長手方向に整列した状態で設けられている。
【００４８】
１つの実施形態において、保護材には、例えば輸送手段における安全ベルトを保護するための、安全ベルトカバーが設けられている。１つの実施形態において、安全ベルトカバーは、別個の材料層から作られている。１つの実施形態において、安全ベルトカバーは、台の長手方向に、２つの部分に分けて、これらの部分が台の外縁部の近くにそれらの一方の長手方向の縁部にて固定されかつこれらの部分の長手方向の自由縁部が台の中央に折られるような形で形成される。こうして、安全ベルトカバーは、台の中央線から外方に開いた状態になり得、安全ベルトを保護するために、その各部分が持ち上げられ得る。
【００４９】
本発明の１つの実施形態において、上記の説明の任意のものに従う保護材（例えば、保護材製品）は、公衆健康管理用途、レスキューサービス用途、患者輸送用途および／または療養施設用途において使用される。１つの実施形態において、保護材は、台（例えば、ベッド、ストレッチャー、手術室台、診察台、治療台、車椅子、輸送手段など）のカバーとして使用される。１つの実施形態において、保護材は、患者を移動させるまたは持ち上げるための移動台として使用される。１つの実施形態において、保護材は、救急箱内の製品として使用され得る。
【００５０】
本発明は、使用直後に処分され得る衛生的でかつ感染の危険のない保護材を提供する。本発明によって、感染の拡散が妨げられ得る。本発明に従う保護材は、種々の流体および細菌に対して良好な吸収性を有している。また、本発明に従う保護材の引張り強さおよび吊り上げ強度は良好であり、したがって、当該保護材には耐久性がある。加えて、当該保護材は軽量である。さらに、本発明に従う保護材は、処分が容易である。当該保護材廃棄物は、例えば燃焼によって、ごみのエネルギー転化プロセスにおいて利用され得る。
【００５１】
本発明によって、任意の用途に適した保護材が、手ごろな製造費用および仕入費用で提供される。本発明に従う保護材は、例えば緊急事態発生地域への輸送が容易であり、かつそこでの使用が容易である。さらに、本発明に従う保護材は、救急ケアにおける作業を容易にし、捗らせる。保護材はまた、貯蔵が容易であり、かつ良好な貯蔵寿命を有している。
【００５２】
本発明に従う保護材を用いる場合は、いかなる洗濯物物流にも気を配る必要がない。
【００５３】
本発明によって、工業規模で容易にかつ手頃に製造され得る保護材が、多くの異なる使用目的のために達成される。さらに、本発明に従う保護材は、良好な使用快適性を有する。
【図面の簡単な説明】
【００５４】
【図１】図１は、本発明に従う保護材の１つの構成を横断面図として図示したものである。
【図２】図２は、図１に対応する保護材製品を図示したものである。
【図３】図３は、本発明に従う保護材の別の構成を横断面図として図示したものである。
【発明を実施するための形態】
【００５５】
以下の項において、本発明を、添付の図を参照しながら、詳細な例示的実施形態によって説明する。
【実施例】
【００５６】
実施例１
およそ２１０ｃｍの長さおよびおよそ９５ｃｍの幅を有する図１および図２に従う保護材１が開示される。これらの図に従う保護材を、使用について試験した。これらの図に従う保護材は、保護シートとしても、移動台としても使用され得る。
【００５７】
保護材１は、細長平板型材である。保護材は、網状組織強化ポリマー材料から作られたコア層３を有する本体層２と、吸収性の繊維ベースの層４とを含む層状構造の形態である。繊維ベースの層４は、中央部一面にわたって本体層から分離されているような形で、外縁部にて、接着によって本体層２の上面に結合されている。加えて、当該保護材は、保護材における本体層２の長手方向の外縁部に設けられかつ本体層の外面に積層によって結合された縁部補強材９を含む。網状組織強化ポリマー材料の下面には、摩擦を低減するために下部層６が設けられている。網状組織強化ポリマー材料は、押出によって互いに接合されて一体化した材料を構成しているポリプロピレン網状組織およびポリエチレンフィルムを含む。縁部補強材は、交差織りしたポリプロピレンを含む織布材料から作られている。繊維ベースの層は、エアレイド紙である。下部層は、ポリプロピレンベースの不織布から作られている。これらの異なる層は、軽量の材料から作られており、本体層の面密度はおよそ１５０〜２００ｇ／ｍ２であり、エアレイド紙の面密度はおよそ１００ｇ／ｍ２である。
【００５８】
縁部補強材の中央部領域に切込みを作製して握り８を設けることにより、保護材は、縁部補強材９に関連して設けられた握り８をさらに含む。切込みは、縁部補強材の全長にわたって同じ間隔でかつ両縁部補強材において同じ位置に設けられている。
【００５９】
使用試験において、本発明に従う保護材が、吸収材および保護材の両方として十分に機能することが分かった。さらに、当該保護材の運搬能力は、優れていることが分かった。
【００６０】
実施例２
およそ２００ｃｍの長さおよびおよそ９５ｃｍの幅を有する図３に従う保護材１が開示される。この図に従う保護材を、使用について試験した。この図に従う保護材は、保護シートとしても、移動台としても使用され得る。
【００６１】
保護材１は、コア層３として交差織りしたＨＤポリエチレンを含み、ＬＤポリエチレン層５ａ、５ｂがその両面に積層されて本体層２を形成している。これにより、流体を通さない本体層２が提供される。本実施形態における本体層の引張り強さは、およそ６００Ｎ／５０ｍｍである。本体層は、およそ９５ｃｍの幅およびおよそ１５０ｇ／ｍ２の面密度を有している。
【００６２】
本体層２の上面には、２つの紙ベースの吸収性層４ａ、４ｂが設けられており、それらの間には超吸収剤が備えられている。紙ベースの層４ａ、４ｂは、熱接着剤により、１つの実施形態においてはヒートシールにより、本体層の上面に固定される。紙ベースの層は、およそ５００ｇ／１００ｇの吸収性（水）を有する８０ｇ／ｍ２のエアレイド紙から作られている。紙ベースの層は、およそ５４ｃｍの幅を有する。
【００６３】
紙ベース層４ａ、４ｂの上面には、ポリプロピレンおよび熱結合された不織布材料を含む２０ｇ／ｍ２の上部層７が設けられている。上部層７の幅は、およそ５５ｃｍである。上部層は、熱接着剤により、１つの実施形態においてはヒートシールにより、紙ベースの層の表面に結合される。
【００６４】
保護材の吸収性を高めるための吸収剤の使用もまた、本明細書において試験した。１つの好ましい超吸収剤は、アクリル酸のコポリマーでありかつカリウム塩である架橋アクリルアミドからなる。この試験において、吸収剤の粒径が実に重要であることが分かった。小型の粒子の方が大型の粒子よりも素早く水を吸収することが分かった。これに対して、より大きな粒径は、より緩慢な吸水性およびより良好な保水性が達成されることを可能にする。したがって、十分な保水および素早い流体吸収の両方を達成するように、いくつかの異なる粒径の混合物を吸収剤として使用することが非常に好ましい。
【００６５】
握り用に、切込みが、握り切り込みがおよそ１４０ｍｍの長さでありかつ互いからある距離をおいて等間隔にかつ同じ方向に設けられるような形で、保護材１の各縁部に、好ましくは本体構造体２の縁部に設けられる。さらに、本体層２の縁部には、運搬および牽引の状態における台における握りの耐久性を強化するために、両側に１２０ｍｍの層（ｆｏｌｄ）が設けられる。
【００６６】
使用試験において、本発明に従う保護材が、吸収材および保護材の両方として十分に機能することが分かった。さらに、当該保護材の運搬能力は、優れていることが分かった。
【００６７】
上に示された実施例で説明された保護材は、当該技術分野でそれ自体公知のデバイスおよび方法を用いて従来の層状構造体製造技術によって製造され、この点についてはこれ以上詳細には説明していない。
【００６８】
本発明に従う保護および移動材は、最も多くの異なる用途における異なる実施形態としての使用に適用可能である。
【００６９】
本発明は、単に上で言及した実施例のみに限定されるのではなく、それよりも、多くの変形形態が、特許請求の範囲により規定される発明概念の範囲内において可能である。
【図１】
2014531992.tif 000003
【図２】
2014531992.tif 000004
【図３】
2014531992.tif 000005
【国際調査報告】
2014531992.tif 000006
2014531992.tif 000007
2014531992.tif 000008